(57)【要約】  このガス中の二酸化炭素の回収方法では、吸着剤とナノ粒子酸化鉄とを混合したハイブリッド吸着剤に、ガス中の二酸化炭素を吸着させ；前記ハイブリッド吸着剤にマイクロ波を照射して、前記ハイブリッド吸着剤に吸着されている前記二酸化炭素を前記ハイブリッド吸着剤から脱離させ；前記ハイブリッド吸着剤から脱離した前記二酸化炭素を回収する。
2010128599.tif 000002
【特許請求の範囲】
【請求項１】
二酸化炭素を吸着する吸着剤と；
１０ｎｍ以上５００ｎｍ以下の平均粒子径を有するナノ粒子酸化鉄と；
を含有する
ことを特徴とするハイブリッド吸着剤。
【請求項２】
前記ナノ粒子酸化鉄の混合量が、０．１ｍａｓｓ％以上５０ｍａｓｓ％以下であることを特徴とする請求項１に記載のハイブリッド吸着剤。
【請求項３】
前記ナノ粒子酸化鉄の平均粒子径が、２０ｎｍ以上２００ｎｍ以下であることを特徴とする請求項１に記載のハイブリッド吸着剤。
【請求項４】
前記吸着剤の平均粒子径が、０．５μｍ以上５０μｍ以下であることを特徴とする請求項１に記載のハイブリッド吸着剤。
【請求項５】
前記ナノ粒子酸化鉄は、マグネタイト、ヘマタイト、ウスタイトの少なくとも一つを含むことを特徴とする請求項１に記載のハイブリッド吸着剤。
【請求項６】
前記ナノ粒子酸化鉄は、マグネタイトであることを特徴とする請求項５に記載のハイブリッド吸着剤。
【請求項７】
前記吸着剤は、活性炭、結晶性ゼオライトの少なくとも一つを含むことを特徴とする請求項１に記載のハイブリッド吸着剤。
【請求項８】
前記吸着剤は、Na86[(AlO2)86(SiO2)106]・276H2Oの化学式で示される結晶性ゼオライトであることを特徴とする請求項７に記載のハイブリッド吸着剤。
【請求項９】
結合材により成形して使用されることを特徴とする請求項１に記載のハイブリッド吸着剤。
【請求項１０】
請求項１〜９のいずれか一項に記載のハイブリッド吸着剤に、ガス中の二酸化炭素を吸着させ；
前記ハイブリッド吸着剤にマイクロ波を照射して、前記ハイブリッド吸着剤に吸着されている前記二酸化炭素を前記ハイブリッド吸着剤から脱離させ；
前記ハイブリッド吸着剤から脱離した前記二酸化炭素を回収する；
ことを特徴とするガス中の二酸化炭素の回収方法。
【発明の詳細な説明】
【技術分野】
【０００１】
本発明は、ハイブリッド吸着剤と、このハイブリッド吸着材を用いて高炉ガスや燃焼排ガス等の二酸化炭素含有ガスから二酸化炭素を分離して回収する方法とに関する。
本願は、２００９年５月８日に、日本に出願された特願２００９−１１３８１７号に基づき優先権を主張し、その内容をここに援用する。
【背景技術】
【０００２】
近年、地球温暖化を防止するために有効な対策の早期実施が望まれている。大気中の二酸化炭素は、地球温暖化を引き起こす温室効果ガスの主成分である。そのため、火力発電所等から排出される燃焼排ガス及び製鉄所の高炉ガス中の二酸化炭素を分離して回収し、この二酸化炭素を固定化又は有効利用できれば、地球温暖化を大きく抑制できると考えられる。【０００３】
二酸化炭素含有ガスから二酸化炭素を分離して回収する方法として、アミン系吸収液を用いる化学吸収法及び吸着剤を用いる物理吸着法が実用化されている。
アミンを用いる化学吸収法は、１９３０年代に開発され尿素合成プラントで実用化されている。しかし、特許文献１に示すように、吸収液としてモノエタノールアミン等のアルカノールアミンの水溶液を用いた場合、この水溶液が装置を腐食しやすいため、高価な耐食鋼の装置を用いる必要がある。また、特許文献１では、吸収液から二酸化炭素を脱離させるために高いエネルギーを必要とする。【０００４】
活性炭またはゼオライトを吸着剤として用いる吸着法については、真空ポンプを用いた減圧によって吸着剤から二酸化炭素を脱離させる圧力スウィング（ＰＳＡ）法が小規模な装置に対して普及している。このＰＳＡ法は、非特許文献１に示すように、乾式法であるため化学吸収法では必要とされる腐食対策が不要であるというメリットを有する。しかしながら、ＰＳＡ法は、真空ポンプを用いて二酸化炭素を脱離させる際に高いエネルギーを必要とするという欠点を有する。また、非特許文献２に示すように、大規模な装置を用いた場合には、装置内の充填層の層厚が厚くなり、二酸化炭素の脱離の際に圧力損失ΔＰが大きくなる。そのため、層上部に必要な到達真空度（数ｋＰａレベル）を確保できず、二酸化炭素の回収量が低下する。また、この層上部に必要な到達真空度を確保するためには、高性能の真空ポンプが必要である。この場合には、二酸化炭素を脱離させるために必要とされるエネルギーがさらに増加する、という問題が生じる。【０００５】
特許文献２には、産業廃水処理、生活廃水処理、上水処理等の水処理、溶剤回収または空気浄化に使用されて老廃化した活性炭を再生する際に、マイクロ波加熱の下で老廃炭を水蒸気等の活性炭賦活用ガスと接触させる方法が開示されている。しかし、二酸化炭素の脱離に関する内容は開示されておらず、マイクロ波照射方法に関する詳細な内容も開示されていない。【０００６】
特許文献３に示すように、本発明者らは、これまでに、ガス中の二酸化炭素の分離回収技術として、物理吸着法に使用する吸着剤から二酸化炭素を脱離させる際にマイクロ波を照射することによって、従来法よりもエネルギー消費量を低減可能にする方法を見出している。この特許文献３には、吸着剤としてゼオライト、活性炭、あるいは、ゼオライトと活性炭との混合物が有効であることが開示されている。
【先行技術文献】
【特許文献】
【０００７】
【特許文献１】日本国特開２００６−２４０９６６公報
【特許文献２】日本国特開昭５１−４３３９４公報
【特許文献３】日本国特開２００８−２７３８２１公報
【非特許文献】
【０００８】
【非特許文献１】川井利長、鈴木謙一郎、化学装置、Ｖｏｌ．３１（８）、ｐ．５４（１９８９）
【非特許文献２】若村修、芝村謙太郎、上野山清、新日鉄技報、Ｎｏ．３４５、ｐ．５５（１９９２）
【発明の概要】
【発明が解決しようとする課題】
【０００９】
上述したように、二酸化炭素の吸着剤を用いた物理吸着による分離回収法において、吸着した二酸化炭素を吸着剤から脱離させる方法としては、系（充填層）内を減圧して吸着剤から二酸化炭素を脱離する圧力スウィング（ＰＳＡ）法が一般に用いられている。しかしながら、このＰＳＡ法は、上述した問題点を有するため、大規模操業には適していない。また、吸着剤から二酸化炭素を脱離させる方法として、系（充填層）内の温度を上げる熱スウィング（ＴＳＡ）法も考えられる。このＴＳＡ法では、加熱した二酸化炭素を用いて吸着剤を加熱し、吸着した二酸化炭素を吸着剤から脱離させ、低温の窒素や空気等の気体を用いて吸着剤を冷却した後、二酸化炭素含有ガスを流通させて二酸化炭素を吸着させる。ＴＳＡ法における昇温と降温とは、基本的に気体と固体（吸着剤）との間の伝熱に依存する。したがって、ＴＳＡ法では、ＰＳＡ法に比べて二酸化炭素の脱離に時間がかかるという問題がある。【００１０】
そこで、本発明者らは、以上の従来技術の問題点に鑑み、ＴＳＡ法において昇温と降温とを短時間で実施することができれば、ＰＳＡ法よりもより効率的に吸着剤から二酸化炭素を脱離させることができると考えた。そこで、本発明者らは、鋭意検討を重ねた結果、二酸化炭素の脱離時にマイクロ波を照射することにより効率的に二酸化炭素を脱離できることを見いだした（特許文献３参照）。しかし、二酸化炭素の回収コストをより低減するためには、二酸化炭素の脱離に必要なエネルギーを更に低減し、二酸化炭素の回収量を更に増加させる必要がある。【００１１】
従って、本発明は、物理吸着法によって吸着剤から二酸化炭素を脱離させる際に、従来法よりもエネルギー消費を低減することができるガス中の二酸化炭素の回収方法を提供することを目的とする。
【課題を解決するための手段】
【００１２】
本発明者らは、二酸化炭素回収エネルギー原単位を更に低減可能な吸着剤として、吸着剤中によりマイクロ波を吸収しやすい物質が混合されたハイブリッド吸着剤を用いることで上記課題を解決できると考えた。そこで、本発明者らは、この物質を鋭意検討した結果、ナノ粒子酸化鉄が効果的であることを見出した。すなわち、本発明者らは、ナノ粒子酸化鉄を吸着剤中に混合したハイブリッド吸着剤を用いることで、より低エネルギーで二酸化炭素を脱離でき、二酸化炭素の回収量を増加できることを見出した。
本明細書で用いる用語「二酸化炭素回収エネルギー原単位」は、単位質量（例えば、１ｋｇ）の二酸化炭素を回収するために必要とされるエネルギー量を表す。すなわち、二酸化炭素回収エネルギー原単位は、照射マイクロ波の電力量を使用電力量に換算し、この使用電力量を脱離した二酸化炭素の質量で除して計算される。【００１３】
本発明の要旨は、以下の通りである。
（１）本発明の一態様に係るハイブリッド吸着剤は、二酸化炭素を吸着する吸着剤と；１０ｎｍ以上５００ｎｍ以下の平均粒子径を有するナノ粒子酸化鉄と；を含有する。【００１４】
（２）上記（１）に記載のハイブリッド吸着剤では、前記ナノ粒子酸化鉄の混合量が、０．１ｍａｓｓ％以上５０ｍａｓｓ％以下であってもよい。【００１５】
（３）上記（１）に記載のハイブリッド吸着剤では、前記ナノ粒子酸化鉄の平均粒子径が、２０ｎｍ以上２００ｎｍ以下であってもよい。【００１６】
（４）上記（１）に記載のハイブリッド吸着剤では、前記吸着剤の平均粒子径が、０．５μｍ以上５０μｍ以下であってもよい。【００１７】
（５）上記（１）に記載のハイブリッド吸着剤では、前記ナノ粒子酸化鉄は、マグネタイト、ヘマタイト、ウスタイトの少なくとも一つを含んでもよい。【００１８】
（６）上記（５）に記載のハイブリッド吸着剤では、前記ナノ粒子酸化鉄は、マグネタイトであってもよい。【００１９】
（７）上記（１）に記載のハイブリッド吸着剤では、前記吸着剤は、活性炭、結晶性ゼオライトの少なくとも一つを含んでもよい。【００２０】
（８）上記（７）に記載のハイブリッド吸着剤では、前記吸着剤は、Na86[(AlO2)86(SiO2)106]・276H2Oの化学式で示される結晶性ゼオライトであってもよい。【００２１】
（９）上記（１）に記載のハイブリッド吸着剤は、結合材により成形して使用されてもよい。【００２２】
（１０）本発明の一態様に係るガス中の二酸化炭素の回収方法では、上記（１）〜（９）のいずれか一項に記載のハイブリッド吸着剤に、ガス中の二酸化炭素を吸着させ；前記ハイブリッド吸着剤にマイクロ波を照射して、前記ハイブリッド吸着剤に吸着されている前記二酸化炭素を前記ハイブリッド吸着剤から脱離させ；前記ハイブリッド吸着剤から脱離した前記二酸化炭素を回収する。
【発明の効果】
【００２３】
本発明の二酸化炭素含有ガス中の二酸化炭素の回収方法を用いることにより、従来よりも安価かつ効率的に二酸化炭素含有ガスから二酸化炭素を分離回収することができる。
【図面の簡単な説明】
【００２４】
【図１】図１は、本発明の二酸化炭素の回収方法を実施するための回収装置の一例を示す説明図である。
【図２】図２は、２塔の吸着塔を用いた場合のタイムスケジュールの一例である。
【発明を実施するための形態】
【００２５】
以下、本発明の好適な実施形態について説明する。
本発明で使用する吸着剤は、二酸化炭素吸着能を有する吸着剤のうち、マイクロ波を吸収して誘電損失効果または導電損失効果により効果的に発熱する物質である。
【００２６】
例えば、吸着剤として、活性炭、活性コークス、及び、ゼオライト、活性アルミナ、モンモリロナイトのような粘土化合物が使用される。特に、吸着剤は、二酸化炭素吸着能に優れた結晶性ゼオライト（Ａ型、Ｘ型、Ｙ型、モルデナイト（ＭＯＲ）型等）及び活性炭を少なくとも一つ含むことが好ましい。更には、吸着剤は、Na86[(AlO2)86(SiO2)106]・276H2Oの化学式で示される結晶性ゼオライト（モレキュラーシーブ１３Ｘ（ＭＳ−１３Ｘ））であることがより好ましい。この結晶性ゼオライトは、二酸化炭素の吸着量が多く、マイクロ波を吸収しやすいため、吸着剤として効果的である。吸着剤として、例えば、０．５μｍ以上５０μｍ以下の平均粒子径を有する粉末を使用することができる。また、より効率良くナノ粒子酸化鉄と接触させるために、この吸着剤の平均粒子径は、１μｍ以上１０μｍ以下であることが好ましい。
【００２７】
本発明においては、上記吸着剤とナノ粒子酸化鉄とを混合したハイブリッド吸着剤を使用する。吸着剤に混合するナノ粒子酸化鉄は、マグネタイト（Ｆｅ３Ｏ４）、ヘマタイト（Ｆｅ２Ｏ３）、ウスタイト（ＦｅＯ）の少なくとも一つを含む。特に、このナノ粒子酸化鉄は、磁性を有するマグネタイトであることがより好ましい。このマグネタイトは、マイクロ波を吸収しやすいため、効率的に加熱される。なお、ウスタイトは、不定比化合物であるため、ＦｅとＯとの比は、正確に１対１ではない。
【００２８】
本明細書で用いる用語「ハイブリッド吸着剤」は、上述したゼオライト等の吸着剤と上述したナノ粒子酸化鉄とを混合して得られる吸着剤である。
本明細書で用いる用語「ナノ粒子酸化鉄」は、例えば、物理蒸発（Physical Vapor Synthesis, PVS）法によって製造される酸化鉄である。この酸化鉄は、例えば、２０ｎｍ〜１００ｎｍ程度の平均粒子径を有する。
【００２９】
なお、ハイブリッド吸着剤中のナノ粒子酸化鉄は、１０ｎｍ以上５００ｎｍ以下の粒子径を有する。ハイブリッド吸着剤中のナノ粒子酸化鉄は、２０ｎｍ以上２００ｎｍ以下の平均粒子径を有することが好ましい。より好ましくは、ナノ粒子酸化鉄の平均粒子径は、２０ｎｍ以上１００ｎｍ以下である。このナノ粒子酸化鉄は、例えば平均粒子径が０．５μｍ〜５０μｍ程度の吸着剤と効率よく接触させることができる。そのため、マイクロ波を吸収して昇温された酸化鉄粒子から吸着剤への伝熱が効果的に行われる。なお、平均粒子径が３μｍ程度である一般的な酸化鉄試薬を吸着剤に混合した場合には、上述した伝熱が十分に行われない。ハイブリッド吸着剤中のナノ粒子酸化鉄の混合量（配合量）は、０．１ｍａｓｓ％〜５０ｍａｓｓ％であることが好ましい。ナノ粒子酸化鉄の混合量が、０．１ｍａｓｓ％以上であれば、ナノ粒子酸化鉄から吸着剤への伝熱を十分に行うことができる。また、ナノ粒子酸化鉄の混合量が、５０ｍａｓｓ％以下であれば、吸着剤による二酸化炭素の吸着量を十分に確保できる。より好ましくは、ナノ粒子酸化鉄の混合量は、２ｍａｓｓ％〜３０ｍａｓｓ％である。この場合には、伝熱量と二酸化炭素の吸着量とのバランスが最適化され、より効率的に二酸化炭素を回収することができる。また、二酸化炭素の吸着量を十分に確保するために、ハイブリッド吸着剤中の吸着剤の混合量は、５０ｍａｓｓ％〜９９．９ｍａｓｓ％であることが好ましい。また、ハイブリッド吸着剤は、粉末でも使用できる。しかしながら、一般的な吸着剤と同様に、圧力損失を抑えるためにガスの流速に応じて、粘土等の結合材を用い、ハイブリッド吸着剤を２ｍｍ〜５ｍｍ程度の球状またはペレット状に造粒（成形）することが好ましい。なお、この結合材の量は、ハイブリッド吸着剤の量の外数として評価される。
【００３０】
一般的な酸化鉄試薬は、液相法によって製造できる。例えば、次のような方法を用いて、酸化鉄試薬が製造される。すなわち、硫酸鉄水溶液にアルカリを添加して水酸化鉄を含んだ白濁液を得る。この白濁液に酸化性ガスを吹き込んで水酸化鉄を酸化させ、酸化鉄の沈殿物を得る。この沈殿物を濾過回収後乾燥させることにより酸化鉄の試薬を製造することができる。一方、ナノ粒子酸化鉄は、例えば物理蒸発（Physical Vapor Synthesis, PVS）法によって製造される。すなわち、原料の金属鉄を加熱することによって鉄原子の蒸気を生成させ、この蒸気を酸素ガスと接触させて、鉄酸化物（酸化鉄）の分子ならびにクラスターを形成させる。ナノ粒子酸化鉄は、平均粒子径を例えば２０ｎｍ程度に制御するために、この鉄酸化物を瞬時に冷却して製造される。従って、ナノ粒子酸化鉄は、一般的な酸化鉄試薬とは、全く異なる製造方法で製造される。そのため、ナノ粒子酸化鉄の平均粒径（直径）は、一般的な酸化鉄試薬の平均粒子径よりも１〜２桁小さい。
【００３１】
以下、添付図面に基づいて、本発明のハイブリッド吸着剤を用いた二酸化炭素の回収方法について好適な実施形態を詳細に説明する。
本発明の実施形態では、例えば、図１に示すような回収装置を用いて、吸着工程と、洗浄工程と、脱離工程と、冷却工程とを繰り返し、二酸化炭素を回収する。
吸着工程では、切替弁Ｖ１及びＶ２が開状態かつ切替弁Ｖ３〜Ｖ５が閉状態にある。この吸着工程では、除湿した二酸化炭素を含有したガスが流路１を通って吸着塔２内のハイブリッド吸着剤を充填した充填層（図示せず）に導入される。吸着塔２内では、他のガスに比べて二酸化炭素が優先的に吸着され、吸着されなかったガスは、流路９を通って排出される。この吸着工程では、流路６は、閉じられている。
【００３２】
洗浄工程では、吸着塔２内のハイブリッド吸着剤が十分な量の二酸化炭素を吸着した時点で、切替弁Ｖ１を閉じ切替弁Ｖ４を開いて、流路１を流路３に切り替える。さらに、製品タンク７から、既に回収した二酸化炭素の一部をキャリアガスとして吸着塔２内に流し、吸着塔２内に滞留する窒素等の不純物成分を流路９から排出する。
【００３３】
脱離工程では、切替弁Ｖ２を閉じ切替弁Ｖ３を開いて、流路９を流路６に切り替える。流路３及び流路６が開いた状態で、吸着塔２に連結された導波管４を通してマイクロ波発振器５からマイクロ波を吸着塔２内のハイブリッド吸着剤に照射する。マイクロ波が照射されたハイブリッド吸着剤は、誘電損失効果または導電損失効果によりハイブリッド吸着剤の内部から熱を発生するため、急速かつ均一に加熱される。その結果、ハイブリッド吸着剤に吸着した二酸化炭素は、ハイブリッド吸着剤から効率的に脱離する。脱離後の二酸化炭素は、流路６を通って（この際、流路９は、閉じられている）、製品タンク７に回収される。
【００３４】
冷却工程では、再び切替弁Ｖ２を開き切替弁Ｖ３を閉じて、流路６を流路９に切り替える。更に、切替弁Ｖ４を閉じ切替弁Ｖ５を開いて、流路３を流路８に切り替える。さらに、流路８から乾燥した窒素や空気などの冷却ガスを導入して、二酸化炭素の脱離後のハイブリッド吸着剤を冷却する。
冷却工程の後、切替弁Ｖ５を閉じ切替弁Ｖ１を開いて、流路８を流路１に切り替える。再度、二酸化炭素を含有したガスを流路１を通して吸着塔２内に導入し、二酸化炭素の吸着（吸着工程）を行う。このようにして、吸着工程と、洗浄工程と、脱離工程と、冷却工程とを繰り返す。
【００３５】
以上では、二酸化炭素の分離回収を行う工程を平易に説明するために、吸着塔２が１つである例を説明した。しかしながら、通常は、２〜４塔の吸着塔を並列に設け、吸着及び脱離のタイミングを調整することにより、連続的に二酸化炭素の分離回収が行なわれる。
【００３６】
図２に２塔の吸着塔を用いた場合のタイムスケジュール例を示す。このスケジュール例では、Ａ塔で冷却工程、吸着工程、または、洗浄工程（不純物成分の排出）が行われている間に、Ｂ塔では脱離工程（マイクロ波照射）が行われる。また、Ａ塔で脱離工程（マイクロ波照射）が行われている間に、Ｂ塔では冷却工程、吸着工程、洗浄工程（不純物成分の排出）が行われる。このようにして、連続的に二酸化炭素の分離回収（脱離工程）を行うことができる。一般に吸着時間が脱離時間よりも短いため、燃焼排ガス等の連続的に排出されるガスから二酸化炭素を回収する際に、二酸化炭素を吸着できない時間が生じる場合がある。この場合には、吸着塔の前（ガス流れの上流）にガスホルダーを設けて、ガスの導入時間を調整する。
【００３７】
また、３塔以上の吸着塔を並列に設けて、各工程（例えば、吸着工程や脱離工程）の配管を切り替えることにより、より円滑に連続的な二酸化炭素の分離回収を行うことができる。
【００３８】
本発明の方法は、二酸化炭素を含有していれば、どのようなガスにも適用できる。特に、石炭火力発電所の燃焼排ガス（二酸化炭素濃度：約１５ｖｏｌ．％）や高炉ガス（ＢＦＧ）（二酸化炭素濃度：約２０ｖｏｌ．％）、熱風炉排ガス（二酸化炭素濃度：約２５ｖｏｌ．％）のような比較的高濃度の二酸化炭素を含むガスに対して好適に適用することができる。
【００３９】
物理吸着法では、ガス中の二酸化炭素濃度が高いほど吸着剤に吸着される二酸化炭素の量が増加するため、二酸化炭素回収エネルギー原単位を低く抑えることができる。そのため、ガス中の二酸化炭素濃度は、１０ｖｏｌ．％以上であることが望ましい。例えば、二酸化炭素濃度の高いＢＦＧ（約２０ｖｏｌ．％）または高炉の熱風炉排ガス（約２５ｖｏｌ．％）が最適である。二酸化炭素濃度が１０ｖｏｌ．％未満の場合、吸着剤の単位質量当りの二酸化炭素の吸着量が急激に低下し、多量の吸着剤が必要となる。そのため、１０ｖｏｌ．％未満の二酸化炭素濃度のガスから二酸化炭素を回収することは、経済的に好ましくない。
【００４０】
また、水蒸気は、極性が強く二酸化炭素の吸着を阻害するので、二酸化炭素含有ガスに高濃度（例えば、数ｖｏｌ．％〜十数ｖｏｌ．％）の水蒸気が含まれている場合には、事前に除湿することが好ましい。吸着剤と水蒸気との親和性が吸着剤の種類により異なるため、吸着剤の種類に応じて除湿の程度を変える必要がある。例えば、ゼオライト系吸着剤（ゼオライト）は、水蒸気との親和性が強いため、−４０℃〜−６０℃程度の露点まで除湿される必要がある。また、例えば、活性炭系吸着剤（活性炭）は、水蒸気との親和性が弱いため、１０℃〜２０℃程度の露点まで除湿されればよい。加えて、より多くの二酸化炭素をハイブリッド吸着剤に吸着させ、且つハイブリッド吸着剤へのマイクロ波吸収効率を上昇させるためには、ガスを吸着塔に導入する前にハイブリッド吸着剤を事前乾燥することが好ましい。例えば、除湿したガスを吸着剤に流しながら、マイクロ波を照射して加熱することによって、水分を除去することができる。吸着塔の出口（ガス流れの下流）に湿度計を設け、この湿度計によって出口ガスの湿度が下がり安定したことを確認して、十分に事前乾燥することができたと判断できる。
【００４１】
マイクロ波の周波数としては、３００ＭＨｚ〜３００ＧＨｚの広範囲の周波数を使用することができる。ただし、実際にマイクロ波を使用する際には、通信関係の規制によって周波数帯が限定される。即ち、日本においては２，４５０ＭＨｚ又は９１５ＭＨｚの周波数が使用される。更に、アメリカでは、５，８００ＭＨｚの周波数も利用可能である。
【００４２】
導波管４は、上記の説明（図１）では、１本であった。しかしながら、充填層の形状及び寸法に応じて複数の導波管４を吸着塔に配置することが好ましい。また、充填層の幅が広い（円筒の場合には、充填層の径が大きい）場合には充填層の周方向に導波管４を複数配置し、充填層が長い場合には充填層の長さ方向に導波管４を複数配置することが好ましい。
【００４３】
充填層は、何れの形状を有してもよい。充填層の形状が角筒状及び円筒状の場合、吸着塔の内周は、３１．４ｃｍ以下（充填層の形状が円筒形の場合、吸着塔の内径が１０ｃｍ以下）であることが好ましい。さらに、吸着塔の内周は、１５．７ｃｍ以下（充填層の形状が円筒形の場合、吸着塔の内径が５ｃｍ以下）であることがより好ましい。吸着塔の内周が３１．４ｃｍ超の場合には、マイクロ波が充填層の中心まで到達しにくく、充填層内の加熱が不均一になり易い点で問題である。
【００４４】
また、吸着塔の内周が小さい場合には、単位充填量当りの充填層の抜熱面積が小さいため、マイクロ波照射時に十分に抜熱（放熱）されず、冷却に時間がかかる。そのため、吸着塔の内周の下限は、ハイブリッド吸着剤の寸法から決定される。例えば、直径０．２ｃｍの球状に成形されたハイブリッド吸着剤を使用する場合、円筒形の充填層は、吸着剤の直径の約５倍の直径（１ｃｍ）を有する必要があるため、吸着塔の最低内周は、３．１４ｃｍとなる。吸着塔の内周が小さくなるほど、充填層の単位長さ当りの充填量が少なくなるため、充填層の長さを長くする必要がある。しかしながら、充填層が長くなると圧力損失が上昇するため、短い充填層を複数本配置することが好ましい。なお、吸着塔の内周の下限は、マイクロ波照射の効率及び抜熱効率からは決定されない。
【００４５】
吸着が発熱反応であるため、吸着搭での吸着温度が低いほど二酸化炭素の吸着速度及び吸着量が増加する。しかしながら、経済性を考慮すると、吸着温度は、常温であることが好ましい。吸着時間は、ハイブリッド吸着剤の性能や吸着塔の基数等から総合的に決定される。吸着とは異なり、脱離温度は、高いほど脱離速度及び脱離量が増加する。しかしながら、５００℃以上、特に６００℃以上の高温では、ゼオライト系吸着剤（ゼオライト）を含むハイブリッド吸着剤は、ゼオライトの細孔の崩壊を起こし易く、冷却に長時間を要する。そのため、できるだけ低い温度で効率的な脱離を行うことが望ましい。
温度計測には、マイクロ波照射による電磁界の影響を受けない光ファイバー温度計を用いることができる。
【００４６】
マイクロ波を連続照射すると急速に充填層の温度が上昇するため、昇温速度の制御が困難である。このため、マイクロ波を間欠的に照射して、昇温速度を制御しながら、吸着剤を直接加熱する。この方法では、雰囲気温度が上昇することなく、比較的低温で脱離を行うことができる。間欠的なマイクロ波照射では、マイクロ波照射とマイクロ波休止を交互に行う。具体的には、例えば３０秒のマイクロ波照射と３０秒のマイクロ波照射休止とをそれぞれ５回交互に繰り返す。脱離時間、マイクロ波照射時間、及び照射間隔は、吸着剤の性能やマイクロ波出力、導波管の配置などから総合的に決定される。
【００４７】
また、ハイブリッド吸着剤を保持する吸着搭の外壁をＳｉＯ２、ＭｇＯ、Ｓｉ３Ｎ４、ＡｌＮ、ＢＮのうち、いずれかの物質で構成する。上記物質は、単独ではマイクロ波を吸収せず（マイクロ波照射によって温度が上昇しない）、かつ比較的熱伝導性が良い（温められても冷めやすい）。そのため、上記物質を吸収塔に使用することにより、マイクロ波を効率的に吸着剤に吸収させることができる。例えば、ＳｉＯ２は、石英ガラスを用いることができる。また、例えば、ＭｇＯ、Ｓｉ３Ｎ４、ＡｌＮ、及びＢＮは、それぞれの物質を成型後に焼成によって製造された耐火物を用いることができる。
【００４８】
さらに、例えば、吸着搭の外壁に突起を設けることにより、放熱が促進され、充填層の温度上昇を抑制しながら二酸化炭素を脱離させることができる。外表面積を多くするために、この突起は、フィン状、円柱状、または、錘状であることが好ましい。
【００４９】
本発明では、吸着剤とナノ粒子酸化鉄とを混合したハイブリッド吸着剤に、ガス中の二酸化炭素を吸着させている。さらに、このハイブリッド吸着剤にマイクロ波を照射して、吸着後の二酸化炭素をハイブリッド吸着剤から脱離させ、脱離した二酸化炭素を回収している。
外壁の外側からの間接外部加熱や加熱した流通ガスによる内部加熱のような従来技術では、雰囲気ガスから吸着剤への対流熱伝達により吸着剤が加熱されるため、加熱時に吸着剤から放熱することはできない。マイクロ波加熱の場合、ハイブリッド吸着剤自身が発熱するため、吸着材表面から雰囲気ガスへと外部への放熱を行うことができる。本発明では、ハイブリッド吸着剤中のナノ粒子酸化鉄が、より多くのマイクロ波を吸収するので、吸着剤を単独で用いた場合よりも、さらに効率が向上する。
【実施例】
【００５０】
〔比較例１〕
高炉ガス及び熱風炉排ガスのモデルガスとして、２０ｖｏｌ．％の二酸化炭素と８０ｖｏｌ．％の窒素との混合ガスを使用した。また、この混合ガスから二酸化炭素を回収するために、吸着剤として、ゼオライトである市販のモレキュラーシーブ１３Ｘ（ＭＳ−１３Ｘ）を用いた。後述のナノ粒子酸化鉄と吸着剤との混合による効果を明確にするために、この吸着剤を粘土のようなバインダーを使用することなく加圧成型した後、粉砕し、整粒して、吸着試料を作製した。この吸着試料を石英製パイプに４０ｇ充填し、この石英製パイプ中に混合ガスを２Ｌ／ｍｉｎの流速で流し、混合ガス中の二酸化炭素を約４０℃で吸着剤に飽和吸着させた。二酸化炭素が吸着剤に吸着されている間は、石英管からの排出ガス中の二酸化炭素の濃度が２０ｖｏｌ．％未満に低下する。二酸化炭素が吸着剤に飽和吸着すると、再び排出ガス中の二酸化炭素の濃度が２０ｖｏｌ．％に戻る。そのため、排出ガス中の二酸化炭素濃度を測定して、上述した二酸化炭素濃度の変化から飽和吸着を確認した。二酸化炭素の吸着量は、二酸化炭素濃度が２０ｖｏｌ．に安定するまで、測定された二酸化炭素濃度の減少量を積算することにより求められる。この二酸化炭素の吸着量（ＣＯ２吸着量）は、二酸化炭素の吸着率（ｍａｓｓ％）として評価した。すなわち、吸着した二酸化炭素の質量を充填した吸着剤の質量で割ることにより二酸化炭素の吸着率が計算される。その後、石英製パイプ中に混合ガスをそのまま流通させながら、２，４５０ＭＨｚ、２００Ｗのマイクロ波を吸着剤に２分間照射して、吸着された二酸化炭素を吸着剤から脱離させた。排出ガス中の二酸化炭素濃度を測定しながら、二酸化炭素濃度が２０ｖｏｌ．％に安定するまで二酸化炭素濃度の測定値と２０ｖｏｌ．％との差分（二酸化炭素濃度の増加量）を積算して、脱離した二酸化炭素の量を求めた。この脱離した二酸化炭素の量（ＣＯ２の脱離率）は、脱離率（％）として評価した。この脱離率は、脱離した二酸化炭素の質量を、吸着した二酸化炭素の質量で割ることにより計算される。さらに、エネルギー原単位Ｅは、下記（１）式により算出される。
Ｅ＝Ｐ×ｔ／６０／ｋＰ／Ｎｘ・・・・・（１）
ここで、マイクロ波の照射電力Ｐは、２００Ｗ、マイクロ波の照射時間は、２ｍｉｎである。また、照射マイクロ波電力を使用電力に換算するための係数ｋＰは、０．７である。Ｎｘは、脱離した二酸化炭素の質量（ｇ）である。また、吸着剤の温度を熱電対で測定した。【００５１】
比較例１では、ＭＳ−１３Ｘのみに二酸化炭素を吸着させ、マイクロ波によってＭＳ−１３Ｘを加熱し、ＭＳ−１３Ｘから二酸化炭素を脱離させている。その結果、表１に示すように、二酸化炭素の脱離率は、２１．５％、エネルギー原単位は、８．７ｋＷｈ／ｋｇ−ＣＯ２であった。【００５２】
〔実施例１〕
次に、吸着剤としてモレキュラーシーブ１３Ｘに８０ｎｍの平均粒子径を有するマグネタイト（Ｆｅ３Ｏ４）ナノ粒子を２．５ｍａｓｓ％混合したハイブリッド吸着剤を用いる条件以外は、比較例１と同じ条件で、二酸化炭素の吸着及び脱離を行った。なお、このマグネタイト（Ｆｅ３Ｏ４）ナノ粒子は、プラズマを利用した物理蒸発法によって作製された。その結果、表１に示すように、実施例１の二酸化炭素の脱離率は、２８．６％であり、比較例１の脱離率よりも向上することができた。また、実施例１のエネルギー原単位は、７．３ｋＷｈ／ｋｇ−ＣＯ２であり、比較例１のエネルギー原単位よりも下げることができた。【００５３】
〔実施例２〕
ハイブリッド吸着剤中のマグネタイト（Ｆｅ３Ｏ４）ナノ粒子の混合量を５．０ｍａｓｓ％にする条件以外は、実施例１と同じ条件で、二酸化炭素の吸着及び脱離を行った。その結果、表１に示すように、実施例２のハイブリッド吸着剤の最高到達温度は、比較例１及び実施例１における５５℃から６４℃まで上昇した。そのため、実施例２の二酸化炭素の脱離率は、３２．１％であり、実施例１の脱離率よりも更に向上することができた。また、実施例２のエネルギー原単位は、５．８ｋＷｈ／ｋｇ−ＣＯ２であり、実施例１のエネルギー原単位よりも更に下げることができた。【００５４】
〔実施例３〕
ハイブリッド吸着剤中のマグネタイト（Ｆｅ３Ｏ４）ナノ粒子の混合量を１０ｍａｓｓ％にする条件以外は、実施例１と同じ条件で、二酸化炭素の吸着及び脱離を行った。その結果、表１に示すように、実施例３のハイブリッド吸着剤の最高到達温度は、比較例１及び実施例１における５５℃から７５℃まで上昇した。そのため、実施例３の二酸化炭素の脱離率は、３３．２％であり、実施例２の脱離率よりも更に向上することができた。また、実施例３のエネルギー原単位は、５．４ｋＷｈ／ｋｇ−ＣＯ２であり、実施例２のエネルギー原単位よりも更に下げることができた。【００５５】
〔実施例４〕
ハイブリッド吸着剤中のマグネタイト（Ｆｅ３Ｏ４）ナノ粒子の混合量を１５ｍａｓｓ％にする条件以外は、実施例１と同じ条件で、二酸化炭素の吸着及び脱離を行った。その結果、表１に示すように、実施例４のハイブリッド吸着剤の最高到達温度は、比較例１及び実施例１における５５℃から９０℃まで上昇した。そのため、実施例４の二酸化炭素の脱離率は、３６．６％であり、実施例３の脱離率よりも更に向上することができた。また、実施例４のエネルギー原単位は、５．０ｋＷｈ／ｋｇ−ＣＯ２であり、実施例３のエネルギー原単位よりも更に下げることができた。【００５６】
〔実施例５〕
ハイブリッド吸着剤中のマグネタイト（Ｆｅ３Ｏ４）ナノ粒子の混合量を２０ｍａｓｓ％にする条件以外は、実施例１と同じ条件で、二酸化炭素の吸着及び脱離を行った。その結果、表１に示すように、実施例５のハイブリッド吸着剤の最高到達温度は、比較例１及び実施例１における５５℃から１２１℃まで上昇した。そのため、実施例５の二酸化炭素の脱離率は、４２．９％であり、実施例４の脱離率よりも更に向上することができた。また、実施例５のエネルギー原単位は、４．７ｋＷｈ／ｋｇ−ＣＯ２であり、実施例４のエネルギー原単位よりも更に下げることができた。【００５７】
〔実施例６〕
吸着剤としてモレキュラーシーブ１３Ｘに４０ｎｍの平均粒子径を有するヘマタイト（Ｆｅ２Ｏ３）ナノ粒子を５．０ｍａｓｓ％混合したハイブリッド吸着剤を用いる条件以外は、実施例２と同じ条件で、二酸化炭素の吸着及び脱離を行った。なお、このヘマタイト（Ｆｅ２Ｏ３）ナノ粒子は、プラズマを利用した物理蒸着法によって作製された。その結果、表１に示すように、実施例６の二酸化炭素の脱離率は、比較例１の脱離率よりも向上することができたが、実施例２の脱離率ほど向上しなかった。また、実施例６のエネルギー原単位は、比較例１のエネルギー原単位よりも低下したが、実施例２のエネルギー原単位ほど低下しなかった。【００５８】
〔比較例２〕
マイクロ波照射の時間を長くして、吸着剤の最高到達温度を実施例２と等しい６４℃となるようにした条件以外は、比較例１と同じ条件で、二酸化炭素の吸着及び脱離を行った。比較例２の条件では、吸着剤としてモレキュラーシーブ１３Ｘのみを使用した。その結果、表１に示すように、比較例２の最高到達温度は、比較例１の最高到達温度よりも高くなり、二酸化炭素の脱離率は、比較例１の脱離率よりも向上した。しかしながら、脱離率の増加に対する投入エネルギーの増加割合が大きいため、比較例２のエネルギー原単位は、比較例１及び実施例２のエネルギー原単位よりも大きくなった。したがって、ナノ粒子酸化鉄を混合したハイブリッド吸着剤が、マイクロ波加熱による二酸化炭素の脱離に効果的であることがわかる。【００５９】
〔比較例３〕
吸着剤として、モレキュラーシーブ１３Ｘと一般的なマグネタイト（Ｆｅ３Ｏ４）試薬（関東化学製、鹿１級、平均粒子径約３μｍ）とを混合した吸着剤を用いる条件以外は、実施例２と同じ条件で、二酸化炭素の吸着及び脱離を行った。その結果、表１に示すように、比較例３と同じ質量のナノ粒子酸化鉄を混合した実施例２及び３と比較すると、比較例３の二酸化炭素の脱離率及びエネルギー原単位は、ともに悪化した。この結果より、酸化鉄試薬ではなくナノ粒子酸化鉄を吸着剤に混合することにより、脱離率の向上及びエネルギー原単位の低減を効率的に行うことが可能であることがわかる。【００６０】
【表１】
2010128599.tif 000003
【産業上の利用可能性】
【００６１】
物理吸着法において吸着剤から二酸化炭素を脱離させる時に、エネルギー消費量を従来よりも低減可能なガス中の二酸化炭素の回収方法を提供することができる。
【符号の説明】
【００６２】
１    流路
２    吸着塔
３    流路
４    導波管
５    マイクロ波発振器
６    流路
７    製品タンク
８    流路
９    流路
【図１】
2010128599.tif 000004
【図２】
2010128599.tif 000005
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
二酸化炭素を吸着する吸着剤と、１０ｎｍ以上５００ｎｍ以下の平均粒子径を有するナノ粒子酸化鉄とを含有するハイブリッド吸着剤に、ガス中の二酸化炭素を吸着させ；
前記ハイブリッド吸着剤にマイクロ波を照射して、前記ハイブリッド吸着剤に吸着されている前記二酸化炭素を前記ハイブリッド吸着剤から脱離させ；
前記ハイブリッド吸着剤から脱離した前記二酸化炭素を回収し；
前記ハイブリッド吸着剤を冷却する；
ことを特徴とするガス中の二酸化炭素の回収方法。
【請求項２】
前記ハイブリッド吸着剤に対する前記ナノ粒子酸化鉄の混合量が、０．１ｍａｓｓ％以上５０ｍａｓｓ％以下であることを特徴とする請求項１に記載のガス中の二酸化炭素の回収方法。
【請求項３】
前記ナノ粒子酸化鉄の平均粒子径が、２０ｎｍ以上２００ｎｍ以下であることを特徴とする請求項１に記載のガス中の二酸化炭素の回収方法。
【請求項４】
前記吸着剤の平均粒子径が、０．５μｍ以上５０μｍ以下であることを特徴とする請求項１に記載のガス中の二酸化炭素の回収方法。
【請求項５】
前記ナノ粒子酸化鉄は、マグネタイト、ヘマタイト、ウスタイトの少なくとも一つを含むことを特徴とする請求項１に記載のガス中の二酸化炭素の回収方法。
【請求項６】
前記ナノ粒子酸化鉄は、マグネタイトであることを特徴とする請求項５に記載のガス中の二酸化炭素の回収方法。
【請求項７】
前記吸着剤は、活性炭、結晶性ゼオライトの少なくとも一つを含むことを特徴とする請求項１に記載のガス中の二酸化炭素の回収方法。
【請求項８】
前記吸着剤は、Ｎａ８６［（ＡｌＯ２）８６（ＳｉＯ２）１０６］・２７６Ｈ２Ｏの化学式で示される結晶性ゼオライトであることを特徴とする請求項７に記載のガス中の二酸化炭素の回収方法。
【請求項９】
前記ハイブリッド吸着剤が、結合材により成形して使用されることを特徴とする請求項１に記載のガス中の二酸化炭素の回収方法。
【請求項１０】
二酸化炭素を含有するガスを導入する第一の流路と；
請求項１〜９のいずれか一項に記載のハイブリッド吸着剤が充填された充填層を有する吸着塔と；
マイクロ波を前記ハイブリッド吸着剤に照射するマイクロ波発振器と；
二酸化炭素を回収する製品タンクと；
前記ハイブリッド吸着剤を冷却する冷却ガスを導入する第二の流路と；
を備えることを特徴とするガス中の二酸化炭素の回収装置。
【手続補正２】
【補正対象書類名】明細書
【補正対象項目名】０００４
【補正方法】変更
【補正の内容】
【０００４】
化炭素の回収方法を提供することを目的とする。
課題を解決するための手段
［００１２］
本発明者らは、二酸化炭素回収エネルギー原単位を更に低減可能な吸着剤として、吸着剤中によりマイクロ波を吸収しやすい物質が混合されたハイブリッド吸着剤を用いることで上記課題を解決できると考えた。そこで、本発明者らは、この物質を鋭意検討した結果、ナノ粒子酸化鉄が効果的であることを見出した。すなわち、本発明者らは、ナノ粒子酸化鉄を吸着剤中に混合したハイブリッド吸着剤を用いることで、より低エネルギーで二酸化炭素を脱離でき、二酸化炭素の回収量を増加できることを見出した。
本明細書で用いる用語「二酸化炭素回収エネルギー原単位」は、単位質量（例えば、１ｋｇ）の二酸化炭素を回収するために必要とされるエネルギー量を表す。すなわち、二酸化炭素回収エネルギー原単位は、照射マイクロ波の電力量を使用電力量に換算し、この使用電力量を脱離した二酸化炭素の質量で除して計算される。
［００１３］
本発明の要旨は、以下の通りである。
（１）本発明の一態様に係るガス中の二酸化炭素の回収方法では、二酸化炭素を吸着する吸着剤と、１０ｎｍ以上５００ｎｍ以下の平均粒子径を有するナノ粒子酸化鉄とを含有するハイブリッド吸着剤に、ガス中の二酸化炭素を吸着させ；前記ハイブリッド吸着剤にマイクロ波を照射して、前記ハイブリッド吸着剤に吸着されている前記二酸化炭素を前記ハイブリッド吸着剤から脱離させ；前記ハイブリッド吸着剤から脱離した前記二酸化炭素を回収し；前記ハイブリッド吸着剤を冷却する。
［００１４］
（２）上記（１）に記載のガス中の二酸化炭素の回収方法では、前記ハイブリッド吸着剤に対する前記ナノ粒子酸化鉄の混合量が、０．１ｍａｓｓ％以上５０ｍａｓｓ％以下であってもよい。
［００１５］
（３）上記（１）に記載のガス中の二酸化炭素の回収方法では、前記ナノ粒子酸化鉄の平均粒子径が、２０ｎｍ以上２００ｎｍ以下であってもよい。
［００１６］
（４）上記（１）に記載のガス中の二酸化炭素の回収方法では、前記吸着剤の平均粒子径が、０．５μｍ以上５０μｍ以下であってもよい。
［００１７］
（５）上記（１）に記載のガス中の二酸化炭素の回収方法では、前記ナノ粒子酸化鉄は、マグネタイト、ヘマタイト、ウスタイトの少なくとも一つを含んでもよい。
［００１８］
（６）上記（５）に記載のガス中の二酸化炭素の回収方法では、前記ナノ粒子酸化鉄
【手続補正３】
【補正対象書類名】明細書
【補正対象項目名】０００５
【補正方法】変更
【補正の内容】
【０００５】
は、マグネタイトであってもよい。
［００１９］
（７）上記（１）に記載のガス中の二酸化炭素の回収方法では、前記吸着剤は、活性炭、結晶性ゼオライトの少なくとも一つを含んでもよい。
［００２０］
（８）上記（７）に記載のガス中の二酸化炭素の回収方法では、前記吸着剤は、Ｎａ８６［（ＡｌＯ２）８６（ＳｉＯ２）１０６］・２７６Ｈ２Ｏの化学式で示される結晶性ゼオライトであってもよい。
［００２１］
（９）上記（１）に記載のガス中の二酸化炭素の回収方法では、前記ハイブリッド吸着剤が、結合材により成形して使用されてもよい。
［００２２］
（１０）本発明の一態様に係るガス中の二酸化炭素の回収装置では、二酸化炭素を含有するガスを導入する第一の流路と；上記（１）〜（９）に記載のいずれか一項に記載のハイブリッド吸着剤が充填された充填層を有する吸着塔と；マイクロ波を前記ハイブリッド吸着剤に照射するマイクロ波発振器と；二酸化炭素を回収する製品タンクと；前記ハイブリッド吸着剤を冷却する冷却ガスを導入する第二の流路と；を備える。
発明の効果
［００２３］
本発明の二酸化炭素含有ガス中の二酸化炭素の回収方法を用いることにより、従来よりも安価かつ効率的に二酸化炭素含有ガスから二酸化炭素を分離回収することができる。
図面の簡単な説明
［００２４］
［図１］図１は、本発明の二酸化炭素の回収方法を実施するための回収装置の一例を示す説明図である。
［図２］図２は、２塔の吸着塔を用いた場合のタイムスケジュールの一例である。
発明を実施するための形態
［００２５］
以下、本発明の好適な実施形態について説明する。
本発明で使用する吸着剤は、二酸化炭素吸着能を有する吸着剤のうち、マイクロ波を吸収して誘電損失効果または導電損失効果により効果的に発熱する物質である。
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
二酸化炭素を吸着する吸着剤と、１０ｎｍ以上５００ｎｍ以下の平均粒子径を有するナノ粒子酸化鉄とを含有するハイブリッド吸着剤であって、前記ハイブリッド吸着剤に対する前記ナノ粒子酸化鉄の混合量が、０．１ｍａｓｓ％以上５０ｍａｓｓ％以下であるハイブリッド吸着剤に、ガス中の二酸化炭素を吸着させ；
前記ハイブリッド吸着剤にマイクロ波を照射して、前記ハイブリッド吸着剤に吸着されている前記二酸化炭素を前記ハイブリッド吸着剤から脱離させ；
前記ハイブリッド吸着剤から脱離した前記二酸化炭素を回収し；
前記ハイブリッド吸着剤を冷却する；
ことを特徴とするガス中の二酸化炭素の回収方法。
【請求項２】
前記ナノ粒子酸化鉄の平均粒子径が、２０ｎｍ以上２００ｎｍ以下であることを特徴とする請求項１に記載のガス中の二酸化炭素の回収方法。
【請求項３】
前記吸着剤の平均粒子径が、０．５μｍ以上５０μｍ以下であることを特徴とする請求項１に記載のガス中の二酸化炭素の回収方法。
【請求項４】
前記ナノ粒子酸化鉄は、マグネタイト、ヘマタイト、ウスタイトの少なくとも一つを含むことを特徴とする請求項１に記載のガス中の二酸化炭素の回収方法。
【請求項５】
前記ナノ粒子酸化鉄は、マグネタイトであることを特徴とする請求項４に記載のガス中の二酸化炭素の回収方法。
【請求項６】
前記吸着剤は、活性炭、結晶性ゼオライトの少なくとも一つを含むことを特徴とする請求項１に記載のガス中の二酸化炭素の回収方法。
【請求項７】
前記吸着剤は、Ｎａ８６［（ＡｌＯ２）８６（ＳｉＯ２）１０６］・２７６Ｈ２Ｏの化学式で示される結晶性ゼオライトであることを特徴とする請求項６に記載のガス中の二酸化炭素の回収方法。
【請求項８】
前記ハイブリッド吸着剤が、結合材により成形して使用されることを特徴とする請求項１に記載のガス中の二酸化炭素の回収方法。
【請求項９】
二酸化炭素を含有するガスを導入する第一の流路と；
請求項１〜８のいずれか一項に記載の二酸化炭素の回収方法に使用される前記ハイブリッド吸着剤が充填された充填層を有する吸着塔と；
マイクロ波を前記ハイブリッド吸着剤に照射するマイクロ波発振器と；
二酸化炭素を回収する製品タンクと；
前記ハイブリッド吸着剤を冷却する冷却ガスを導入する第二の流路と；
を備えることを特徴とするガス中の二酸化炭素の回収装置。
【手続補正３】
【補正対象書類名】明細書
【補正対象項目名】００１３
【補正方法】変更
【補正の内容】
【００１３】
本発明の要旨は、以下の通りである。
（１）本発明の一態様に係るガス中の二酸化炭素の回収方法では、二酸化炭素を吸着する吸着剤と、１０ｎｍ以上５００ｎｍ以下の平均粒子径を有するナノ粒子酸化鉄とを含有するハイブリッド吸着剤であって、前記ハイブリッド吸着剤に対する前記ナノ粒子酸化鉄の混合量が、０．１ｍａｓｓ％以上５０ｍａｓｓ％以下であるハイブリッド吸着剤に、ガス中の二酸化炭素を吸着させ；前記ハイブリッド吸着剤にマイクロ波を照射して、前記ハイブリッド吸着剤に吸着されている前記二酸化炭素を前記ハイブリッド吸着剤から脱離させ；前記ハイブリッド吸着剤から脱離した前記二酸化炭素を回収し；前記ハイブリッド吸着剤を冷却する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
（２）上記（１）に記載のガス中の二酸化炭素の回収方法では、前記ナノ粒子酸化鉄の平均粒子径が、２０ｎｍ以上２００ｎｍ以下であってもよい。
【手続補正６】
【補正対象書類名】明細書
【補正対象項目名】００１６
【補正方法】変更
【補正の内容】
【００１６】
（３）上記（１）に記載のガス中の二酸化炭素の回収方法では、前記吸着剤の平均粒子径が、０．５μｍ以上５０μｍ以下であってもよい。
【手続補正７】
【補正対象書類名】明細書
【補正対象項目名】００１７
【補正方法】変更
【補正の内容】
【００１７】
（４）上記（１）に記載のガス中の二酸化炭素の回収方法では、前記ナノ粒子酸化鉄は、マグネタイト、ヘマタイト、ウスタイトの少なくとも一つを含んでもよい。
【手続補正８】
【補正対象書類名】明細書
【補正対象項目名】００１８
【補正方法】変更
【補正の内容】
【００１８】
（５）上記（４）に記載のガス中の二酸化炭素の回収方法では、前記ナノ粒子酸化鉄は、マグネタイトであってもよい。
【手続補正９】
【補正対象書類名】明細書
【補正対象項目名】００１９
【補正方法】変更
【補正の内容】
【００１９】
（６）上記（１）に記載のガス中の二酸化炭素の回収方法では、前記吸着剤は、活性炭、結晶性ゼオライトの少なくとも一つを含んでもよい。
【手続補正１０】
【補正対象書類名】明細書
【補正対象項目名】００２０
【補正方法】変更
【補正の内容】
【００２０】
（７）上記（６）に記載のガス中の二酸化炭素の回収方法では、前記吸着剤は、Na86[(AlO2)86(SiO2)106]・276H2Oの化学式で示される結晶性ゼオライトであってもよい。
【手続補正１１】
【補正対象書類名】明細書
【補正対象項目名】００２１
【補正方法】変更
【補正の内容】
【００２１】
（８）上記（１）に記載のガス中の二酸化炭素の回収方法では、前記ハイブリッド吸着剤が、結合材により成形して使用されてもよい。
【手続補正１２】
【補正対象書類名】明細書
【補正対象項目名】００２２
【補正方法】変更
【補正の内容】
【００２２】
（９）本発明の一態様に係るガス中の二酸化炭素の回収装置では、二酸化炭素を含有するガスを導入する第一の流路と；上記（１）〜（８）に記載のいずれか一項に記載の二酸化炭素の回収方法に使用される前記ハイブリッド吸着剤が充填された充填層を有する吸着塔と；マイクロ波を前記ハイブリッド吸着剤に照射するマイクロ波発振器と；二酸化炭素を回収する製品タンクと；前記ハイブリッド吸着剤を冷却する冷却ガスを導入する第二の流路と；を備える。
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
二酸化炭素を吸着する吸着剤と、１０ｎｍ以上１００ｎｍ以下の平均粒子径を有するナノ粒子酸化鉄とを含有するハイブリッド吸着剤であって、前記ハイブリッド吸着剤に対する前記ナノ粒子酸化鉄の混合量が、０．１ｍａｓｓ％以上３０ｍａｓｓ％以下であるハイブリッド吸着剤に、ガス中の二酸化炭素を吸着させ；
前記ハイブリッド吸着剤にマイクロ波を照射して、前記ハイブリッド吸着剤に吸着されている前記二酸化炭素を前記ハイブリッド吸着剤から脱離させ；
前記ハイブリッド吸着剤から脱離した前記二酸化炭素を回収し；
前記ハイブリッド吸着剤を冷却する；
ことを特徴とするガス中の二酸化炭素の回収方法。
【請求項２】
前記ナノ粒子酸化鉄の平均粒子径が、２０ｎｍ以上１００ｎｍ以下であることを特徴とする請求項１に記載のガス中の二酸化炭素の回収方法。
【請求項３】
前記吸着剤の平均粒子径が、０．５μｍ以上５０μｍ以下であることを特徴とする請求項１に記載のガス中の二酸化炭素の回収方法。
【請求項４】
前記ナノ粒子酸化鉄は、マグネタイト、ヘマタイト、ウスタイトの少なくとも一つを含むことを特徴とする請求項１に記載のガス中の二酸化炭素の回収方法。
【請求項５】
前記ナノ粒子酸化鉄は、マグネタイトであることを特徴とする請求項４に記載のガス中の二酸化炭素の回収方法。
【請求項６】
前記吸着剤は、活性炭、結晶性ゼオライトの少なくとも一つを含むことを特徴とする請求項１に記載のガス中の二酸化炭素の回収方法。
【請求項７】
前記吸着剤は、Ｎａ８６［（ＡｌＯ２）８６（ＳｉＯ２）１０６］・２７６Ｈ２Ｏの化学式で示される結晶性ゼオライトであることを特徴とする請求項６に記載のガス中の二酸化炭素の回収方法。
【請求項８】
前記ハイブリッド吸着剤が、結合材により成形して使用されることを特徴とする請求項１に記載のガス中の二酸化炭素の回収方法。
【請求項９】
二酸化炭素を含有するガスを導入する第一の流路と；
請求項１〜８のいずれか一項に記載の二酸化炭素の回収方法に使用される前記ハイブリッド吸着剤が充填された充填層を有する吸着塔と；
マイクロ波を前記ハイブリッド吸着剤に照射するマイクロ波発振器と；
二酸化炭素を回収する製品タンクと；
前記ハイブリッド吸着剤を冷却する冷却ガスを導入する第二の流路と；
を備えることを特徴とするガス中の二酸化炭素の回収装置。
【手続補正２】
【補正対象書類名】明細書
【補正対象項目名】００１３
【補正方法】変更
【補正の内容】
【００１３】
本発明の要旨は、以下の通りである。
（１）本発明の一態様に係るガス中の二酸化炭素の回収方法では、二酸化炭素を吸着する吸着剤と、１０ｎｍ以上１００ｎｍ以下の平均粒子径を有するナノ粒子酸化鉄とを含有するハイブリッド吸着剤であって、前記ハイブリッド吸着剤に対する前記ナノ粒子酸化鉄の混合量が、０．１ｍａｓｓ％以上３０ｍａｓｓ％以下であるハイブリッド吸着剤に、ガス中の二酸化炭素を吸着させ；前記ハイブリッド吸着剤にマイクロ波を照射して、前記ハイブリッド吸着剤に吸着されている前記二酸化炭素を前記ハイブリッド吸着剤から脱離させ；前記ハイブリッド吸着剤から脱離した前記二酸化炭素を回収し；前記ハイブリッド吸着剤を冷却する。
【手続補正３】
【補正対象書類名】明細書
【補正対象項目名】００１５
【補正方法】変更
【補正の内容】
【００１５】
（２）上記（１）に記載のガス中の二酸化炭素の回収方法では、前記ナノ粒子酸化鉄の平均粒子径が、２０ｎｍ以上１００ｎｍ以下であってもよい。
【手続補正４】
【補正対象書類名】明細書
【補正対象項目名】００２９
【補正方法】変更
【補正の内容】
【００２９】
なお、ハイブリッド吸着剤中のナノ粒子酸化鉄は、１０ｎｍ以上１００ｎｍ以下の粒子径を有する。ハイブリッド吸着剤中のナノ粒子酸化鉄は、２０ｎｍ以上１００ｎｍ以下の平均粒子径を有することが好ましい。このナノ粒子酸化鉄は、例えば平均粒子径が０．５μｍ〜５０μｍ程度の吸着剤と効率よく接触させることができる。そのため、マイクロ波を吸収して昇温された酸化鉄粒子から吸着剤への伝熱が効果的に行われる。なお、平均粒子径が３μｍ程度である一般的な酸化鉄試薬を吸着剤に混合した場合には、上述した伝熱が十分に行われない。ハイブリッド吸着剤中のナノ粒子酸化鉄の混合量（配合量）は、０．１ｍａｓｓ％〜３０ｍａｓｓ％であることが好ましい。ナノ粒子酸化鉄の混合量が、０．１ｍａｓｓ％以上であれば、ナノ粒子酸化鉄から吸着剤への伝熱を十分に行うことができる。また、ナノ粒子酸化鉄の混合量が、３０ｍａｓｓ％以下であれば、吸着剤による二酸化炭素の吸着量を十分に確保できる。より好ましくは、ナノ粒子酸化鉄の混合量は、２ｍａｓｓ％〜３０ｍａｓｓ％である。この場合には、伝熱量と二酸化炭素の吸着量とのバランスが最適化され、より効率的に二酸化炭素を回収することができる。また、ハイブリッド吸着剤は、粉末でも使用できる。しかしながら、一般的な吸着剤と同様に、圧力損失を抑えるためにガスの流速に応じて、粘土等の結合材を用い、ハイブリッド吸着剤を２ｍｍ〜５ｍｍ程度の球状またはペレット状に造粒（成形）することが好ましい。なお、この結合材の量は、ハイブリッド吸着剤の量の外数として評価される。
【国際調査報告】
2010128599.tif 000006
2010128599.tif 000007
2010128599.tif 000008
2010128599.tif 000009